(57)【要約】【課題】電池の高出力特性を低下させることなく、サイクル特性に優れたリチウムイオン二次電池用負極の製造方法を提供することにある。【解決手段】集電体１０上に、活物質を含む第１の層１１を塗布する工程と、第１の層１１を乾燥する工程と、第１の層１１上に、リチウムイオンを吸蔵・放出可能な金属酸化物を含む第２の層１２を塗布する工程と、第２の層１２を乾燥する工程と、第１の層１１及び第２の層１２が形成された集電体１０を圧延する工程とによって、リチウムイオン二次電池用負極を製造する。【選択図】図２
2013073928.tif 000002
【特許請求の範囲】
【請求項１】
集電体上に、活物質を含む第１の層を塗布する工程（ａ）と、
前記第１の層を乾燥する工程（ｂ）と、
前記第１の層上に、リチウムイオンを吸蔵・放出可能な金属酸化物を含む第２の層を塗布する工程（ｃ）と、
前記第２の層を乾燥する工程（ｄ）と、
前記第１の層及び前記第２の層が形成された前記集電体を圧延する工程（ｅ）と
を有する、リチウムイオン二次電池用負極の製造方法。
【請求項２】
前記工程（ｃ）は、前記工程（ｂ）の後、前記第１の層が形成された前記集電体を圧延することなく実行される、請求項１に記載のリチウムイオン二次電池用負極の製造方法。
【請求項３】
前記工程（ａ）〜（ｄ）は、連続的に実行される、請求項１に記載のリチウムイオン二次電池用負極の製造方法。
【請求項４】
前記工程（ｃ）において、前記金属酸化物の一部が、前記第１の層の内部に浸透しており、前記金属酸化物の前記第１の層内への浸透距離は、前記第１の層の膜厚の２０％以上である、請求項１に記載のリチウムイオン二次電池用負極の製造方法。
【請求項５】
前記第１の層の表面から、前記浸透距離までの領域において、前記活物質の占める体積比率は、３０〜５０％の範囲にある、請求項４に記載のリチウムイオン二次電池用負極の製造方法。
【請求項６】
前記金属酸化物は、チタン酸リチウムからなる、請求項１〜５のいずれか１項に記載のリチウムイオン二次電池用負極の製造方法。
【請求項７】
前記第２の層の平均膜厚は、３〜３０μｍの範囲にある、請求項１に記載のリチウムイオン二次電池用負極の製造方法。
【請求項８】
前記炭素材料は、黒鉛からなる、請求項１に記載のリチウムイオン二次電池用負極の製造方法。
【請求項９】
請求項１〜８のいずれか１項に記載の製造方法で形成されたリチウムイオン二次電池用負極であって、
前記金属酸化物の前記第１の層内への浸透距離は、前記合剤層の膜厚の２０％以上である、リチウムイオン二次電池用負極。
【請求項１０】
前記第１の層の表面から、前記浸透距離までの領域において、前記活物質の占める体積比率は、３０〜５０％の範囲にある、請求項９に記載のリチウムイオン二次電池用負極。
【請求項１１】
請求項９または１０に記載のリチウムイオン二次電池用負極を備えたリチウムイオン二次電池。
【発明の詳細な説明】
【技術分野】
【０００１】
本発明は、炭素材料を含む活物質層上に、チタン酸リチウムを含む保護層を形成した構造のリチウムイオン二次電池用負極の製造方法、及びリチウムイオン二次電池用負極に関する。
【背景技術】
【０００２】
リチウムイオン二次電池は、携帯用電子機器や通信機器などの駆動電源として利用が広がっている。一般に、リチウムイオン二次電池では、負極板に、リチウムの吸蔵・放出が可能な炭素材料を用い、正極板には、ＬｉＣｏＯ２などの遷移金属とリチウムの複合酸化物を活物質として用いており、これによって高出力、高容量の二次電池を実現している。近年、電子機器および通信機器の多機能化に伴って、さらなる高出力、高容量化が望まれている。
【０００３】
ところで、高出力、高容量化を図ったリチウムイオン二次電池においては、例えば、何らかの原因で異物が電池内部に混入することによってセパレータが損傷し、これにより、正極板と負極板とが内部短絡を起こした場合、短絡部位に電流が集中して流れることによって急激な発熱が生じ、これに起因して、正極および負極材料の分解や、電解液の沸騰又は分解によるガス発生等が起きるおそれがある。
【０００４】
このような内部短絡に起因する問題に対して、負極活物質層又は正極活物質層の表面に、アルミナ等の絶縁性微粒子を含む多孔性保護膜を被覆することによって、内部短絡の発生を防止する方法が提案されている（例えば、特許文献１参照）。
【０００５】
しかしながら、負極活物質層又は正極活物質層の表面に被覆されたアルミナ等の絶縁性微粒子を含む多孔性保護膜は、導電性が低いため、電池の内部抵抗が増加し、電池の高出力特性を低下させる要因となる。また、活物質として機能しないため、電池の高容量化を阻害させる要因ともなる。
【０００６】
そこで、特許文献２には、集電体の表面に炭素材料等を含む主負極層を形成し、さらに、この主負極層の表面に、スピネル構造を有するチタン酸リチウムを含む表面層を形成した負極構造が記載されている。チタン酸リチウムは、リチウムを吸蔵、放出する性質を有するため、負極活物質として機能するが、スピネル構造を有するチタン酸リチウムは、リチウムを吸蔵している状態では低抵抗を示すが、リチウムを吸蔵していない状態では、高抵抗を示す。従って、内部短絡が発生した場合、短絡部で急激な放電が生じるため、短絡部近傍のチタン酸リチウムはリチウムを吸蔵していない状態になる。その結果、短絡部での表面層の抵抗が大きくなるため、短絡部に大電流が流れるのを抑制することができる。
【先行技術文献】
【特許文献】
【０００７】
【特許文献１】特開２００９−９１４６１号公報
【特許文献２】特開２０１０−９７７２０号公報
【発明の概要】
【発明が解決しようとする課題】
【０００８】
特許文献２に記載の表面層に用いるチタン酸リチウムは、チタン酸リチウム中のリチウムイオンの拡散速度が、炭素材料中のリチウムイオンの拡散速度よりも大きいという特性がある。従って、炭素材料を含む活物質層上に、チタン酸リチウムを含む保護層を形成した構造の負極は、リチウムイオン二次電池を高出力化が可能となる。
【０００９】
しかしながら、上記負極構造を備えたリチウムイオン二次電池において、高出力化を図ると、サイクル特性が低下するという新たな問題が生じる。
【００１０】
本発明は、かかる課題に鑑みなされたもので、その主な目的は、電池の高出力特性を低下させることなく、サイクル特性に優れたリチウムイオン二次電池用負極の製造方法を提供することにある。
【課題を解決するための手段】
【００１１】
本発明に係るリチウムイオン二次電池用負極の製造方法は、集電体上に、活物質を含む第１の層を塗布する工程（ａ）と、第１の層を乾燥する工程（ｂ）と、第１の層上に、リチウムイオンを吸蔵・放出可能な金属酸化物を含む第２の層を塗布する工程（ｃ）と、第２の層を乾燥する工程（ｄ）と、第１の層及び前記第２の層が形成された前記集電体を圧延する工程（ｅ）とを有することを特徴とする。
【００１２】
ある好適な実施形態において、上記工程（ｃ）は、工程（ｂ）の後、第１の層が形成された集電体を圧延することなく実行される。
【００１３】
また、上記工程（ｃ）において、金属酸化物の一部が、第１の層の内部に浸透しており、金属酸化物の第１の層内への浸透距離は、第１の層の膜厚の２０％以上であることが好ましい。
【００１４】
さらに、第１の層の表面から、浸透距離までの領域において、活物質の占める体積比率は、３０〜５０％の範囲にあることが好ましい。
【発明の効果】
【００１５】
本発明によれば、電池の高出力特性を低下させることなく、サイクル特性に優れたリチウムイオン二次電池用負極の製造方法を提供することができる。
【図面の簡単な説明】
【００１６】
【図１】本発明の一実施形態におけるリチウムイオン二次電池用負極の構成を示した断面図である。
【図２】（ａ）〜（ｃ）は、本発明の一実施形態におけるリチウムイオン二次電池用負極の製造方法を示した断面図である。
【図３】活物質層と保護層との界面の状態を模式的に示した断面図である。
【図４】（ａ）〜（ｄ）は、負極の断面電子顕微鏡写真を二値化した図である。
【図５】本発明の一実施形態におけるリチウムイオン二次電池の構成を示した断面図である。
【発明を実施するための形態】
【００１７】
以下、本発明の実施形態を図面に基づいて詳細に説明する。なお、本発明は、以下の実施形態に限定されるものではない。また、本発明の効果を奏する範囲を逸脱しない範囲で、適宜変更は可能である。さらに、他の実施形態との組み合わせも可能である。
【００１８】
図１は、本発明の一実施形態におけるリチウムイオン二次電池用負極２の構成を示した断面図である。
【００１９】
図１に示すように、負極２は、集電体１０と、集電体１０の上に形成された活物質を含む活物質層（第１の層）１１と、活物質層１１の上に形成された、リチウムイオンを吸蔵・放出可能な金属酸化物を含む保護層（第２の層）１２とを備えている。
【００２０】
ここで、活物質層１１に含まれる活物質は炭素材料からなり、例えば、黒鉛、カーボンブラック、アセチレンブラック、炭素繊維等が挙げられる。また、保護層１２に含まれる金属酸化物は、例えば、チタン酸リチウムの他、酸化モリブデン等が挙げられる。
【００２１】
なお、活物質層１１には、所定量の結着剤が含まれていてもよい。結着剤としては、ポリフッ化ビニリデン（ＰＶＤＦ）、フッ素系ゴム、スチレンブタジエンゴム（ＳＢＲ）、ニトリルブタジエンゴム（ＮＢＲ）、アクリルゴム（ＡＣＭ）等が挙げられる。
【００２２】
また、保護層１２には、所定量の導電剤及び結着剤が含まれていてもよい。導電剤としては、黒鉛等の炭素材料が挙げられる。また結着剤としては、ポリフッ化ビニリデン（ＰＶＤＦ）、フッ素系ゴム、スチレンブタジエンゴム（ＳＢＲ）、ニトリルブタジエンゴム（ＮＢＲ）、アクリルゴム（ＡＣＭ）等が挙げられる。
【００２３】
また、集電体１０は、例えば、銅箔または銅合金箔を用いることができる。
【００２４】
なお、本実施形態において、保護層１２は、リチウムイオンを吸蔵・放出可能な金属酸化物を含むため、活物質層としても機能するが、保護層１２に含まれる金属酸化物が、活物質層１１に含まれる炭素材料に比べて導電性の低い材料で構成されていることから、便宜的に、活物質層１１と区別して、保護層１２と呼んでいる。
【００２５】
図１に示した構造の負極２は、通常、以下のような方法で製造される。
【００２６】
まず、集電体１０上に活物質を含む活物質層１１を塗布した後、活物質層１１を乾燥させる。その後、高容量化を図るために、活物質層１１が形成された集電体１０を圧延して、活物質層を密度化する。次に、活物質層１１上に、リチウムイオンを吸蔵・放出可能な金属酸化物を含む保護層１２を塗布した後、保護層を乾燥させる。然る後、活物質層１１及び保護層１２が形成された集電体１０を圧延することによって、負極２が製造される。
【００２７】
本願発明者等は、このような方法で製造した負極２を用いて、リチウムイオン二次電池を作製し、電池の充放電特性を評価していたところ、高出力化を図ったリチウムイオン電池において、サイクル特性が低下するという問題が生じることを分かった。
【００２８】
上述したように、保護層１２に用いるチタン酸リチウムは、チタン酸リチウム中のリチウムイオンの拡散速度が、炭素材料中のリチウムイオンの拡散速度よりも大きいという特性がある。従って、負極２を、炭素材料を含む活物質層１１上に、チタン酸リチウムを含む保護層１２を形成した構成にすることによって、リチウムイオン二次電池の高出力化が可能となる。
【００２９】
一方、チタン酸リチウムは、炭素材料に比べて、導電性が低く、容量も小さい。そのため、保護層１２の膜厚を厚くすると、電池の高出力、高容量化を妨げることになる。
【００３０】
従って、従来、保護層１２をできるだけ薄く形成するために、集電体１０上に炭素材料を含む活物質層１１を塗布、乾燥させた後、活物質層１１が形成された集電体１０を圧延することによって、活物質層１１の密度を高めていた。これにより、活物質層１１の容量が増加するとともに、圧延により平滑化された活物質層１１上に、薄い保護層１２を形成することができるため、電池の高出力、高容量化の低下を抑制することができる。
【００３１】
しかしながら、本願発明者等は、サイクル特性が低下した電池を調べていたところ、負極の直流抵抗が、サイクル充放電後に、大幅に増加していることを見出した。
【００３２】
これは、電池を高出力化すると、電解液等との副反応による活物質表面の皮膜形成や、分極等が、特に異なる材料の界面で発生しやすいため、異なる材料からなる活物質層１１と保護層１２との間で、電子やリチウムイオンの移動がスムーズに行われなくなり、その結果、負極の直流抵抗が増加したためと考えられる。
【００３３】
そこで、本願発明者等は、活物質層１１と保護層１２との間で、電子やリチウムイオンの移動がスムーズに行われるようにするためには、活物質層１１と保護層１２との界面の面積をより広くすることが必要であると考え、本発明を想到するに至った。
【００３４】
図２（ａ）〜（ｃ）は、本発明の一実施形態におけるリチウムイオン二次電池用負極の製造方法を示した断面図である。
【００３５】
まず、図２（ａ）に示すように、通常用いる方法、例えば、ダイコート法、あるいはグラビアコート法等により、集電体１０上に、活物質を含む活物質層（第１の層）１１を塗布する。
【００３６】
その後、活物質層１１を乾燥した後、図２（ｂ）に示すように、活物質層１１上に、リチウムイオンを吸蔵・放出可能な金属酸化物を含む保護層（第２の層）１２を塗布する。
【００３７】
さらに、保護層１２を乾燥した後、図２（ｃ）に示すように、活物質層１１及び保護層１２が形成された集電体１０を圧延することにより、図１に示した構成の負極２を得る。
【００３８】
すなわち、本発明における負極２の製造方法は、図２（ｂ）に示した工程において、活物質層１１が形成された集電体１０を圧延することなく、活物質層１１上に保護層１２を塗布する工程が実行される点が、従来の方法と異なる。
【００３９】
通常、活物質層１１は、活物質の他、結着剤等を溶媒中に分散させて調整したスラリーを、集電体１０上に塗布することによって形成される。従って、塗布されたスラリーを乾燥することによって、溶媒が蒸発するため、乾燥後の活物質層１１は、沢山の微小な空隙が形成されたスポンジ状になっている。このスポンジ状の活物質層１１上に、金属酸化物の他、導電剤や結着剤等が溶媒中に分散されたスラリーを塗布して保護層１２を形成すると、保護層１２中の金属酸化物の一部が、活物質層１１の内部に浸透していく。
【００４０】
その結果、図３に示すように、活物質層１１の表面から、金属酸化物の浸透距離までの領域１１Ａにおいて、保護層１２を構成する金属酸化物が混在することになる。これにより、活物質層１１と保護層１２とが接する表面積が増加し、いわゆるアンカー効果によって、活物質層１１と保護層１２との界面抵抗を低減することができる。その結果、活物質層１１と保護層１２との間で、電子やリチウムイオンの移動がスムーズに行われて、サイクル特性を向上させることができる。
【００４１】
表１は、本発明の方法で形成した負極と、従来の方法で形成した負極とを用いて、それぞれリチウムイオン二次電池を作製し、両者のサイクル特性を比較した結果を示した表である。
【００４２】
【表１】
2013073928.tif 000003
【００４３】
ここで、金属酸化物は、チタン酸リチウム（ＬｉxＴｉyＯz:ＬＴＯ）を使用し、炭素材料２１は、黒鉛を使用した。なお、リチウムイオン二次電池の正極活物質は、ニッケル酸リチウムを使用した。
【００４４】
また、表１の電池Ａ１は、集電体１０上に活物質層（第１の層）１１を形成した後、集電体１０を圧延することなく、活物質層１１上に保護層（第２の層）１２を形成した負極を用いたもので、電池Ａ２は、集電体１０上に活物質層１１を形成した後、集電体１０を圧延し、然る後、活物質層１１上に保護層１２を形成した負極を用いたものである。
【００４５】
なお、集電体１０は、銅箔を用い、活物質層１１は、集電体１０上に、黒鉛にＰＶＤＦからなる結着剤を含有させたスラリーを塗布、乾燥させて形成した。また、保護層１２は、活物質層１１上に、ＬＴＯに黒鉛からなる導電剤を含有させたスラリーを塗布、乾燥させて形成した。また、リチウムイオン電池は、上記負極と、活物質にニッケル酸リチウムを用いた正極とを、セパレータを介して捲回した電極群を、電解液とともに電池ケースに収容し、電池ケースの開口部をガスケットを介して封口して作製した。
【００４６】
表１には、各電池Ａ１、Ａ２について、負極の直流抵抗の評価として、初期の値と、５００サイクルの充放電後の値、及び、サイクル特性の評価として、５００サイクル後の容量維持率（５００サイクル後の容量／初期の容量）の測定結果を示す。
【００４７】
ここで、負極の直流抵抗は、電池を６０％まで充電した状態で、電流密度を変化させた時の電流と電圧より、その抵抗を求めた。
【００４８】
また、サイクル特性は、次のようにして評価した。すなわち、電池を、２５℃で、１０００ｍＡの定電流で、電圧が４．２Ｖになるまで充電し、次いで、４．２Ｖの定電圧で、電流値が５０ｍＡとなるまで充電した。充電後の電池を、２０００ｍＡの電流で、電圧が２．５Ｖに低下するまで放電した。この充放電サイクルを繰り返し行い、１サイクル目の放電容量に対する５００サイクル目の放電容量の割合を容量維持率［％］とした。
【００４９】
表１に示すように、電池Ａ２では、５００サイクル後の負極の直流抵抗が１４０ｍΩであったの対して、電池Ａ１では、５００サイクル後の負極の直流抵抗が１００ｍΩと低かった。その結果、活物質層１１の圧延を行っていない電池Ａ１が、活物質層１１の圧延を行った電池Ａ２よりも、サイクル特性が向上しているのが分かる。
【００５０】
これは、図３に示すように、活物質層１１の圧延を行っていない電池Ａ１では、活物質層１１上に保護層１２を塗布する工程において、ＬＴＯ（金属酸化物）の一部が、活物質層１１の内部に浸透して、活物質層１１と保護層１２とが接する表面積が増加し、いわゆるアンカー効果によって、活物質層１１と保護層１２との界面抵抗が低減したためと考えられる。その結果、活物質層１１と保護層１２との間で、電子やリチウムイオンの移動がスムーズに行われて、サイクル特性が向上したものと考えられる。
【００５１】
ところで、上記サイクル特性の向上が、アンカー効果によるものだとすると、図３に示すように、活物質層１１の表面から、ＬＴＯが活物質層１１の内部まで浸透した距離Ｌ、及び、活物質層１１の表面からＬＴＯの浸透距離Ｌまでの領域１１Ａにおける活物質（黒鉛）の占める体積比率が、サイクル特性の向上に影響を与える重要なパラメータであると考えられる。
【００５２】
そこで、これらのパラメータを変えた負極を作製し、表１に示したのと同様のサイクル特性の評価を行った。
【００５３】
表２は、その結果を示した表で、電池Ｂ１〜Ｂ５は、ＬＴＯの浸透距離Ｌを３０〜５μｍの範囲に、黒鉛の占める体積比率を４５〜７％の範囲に、それぞれ変化させて形成した負極を用いた。
【００５４】
【表２】
2013073928.tif 000004
【００５５】
ここで、電池Ｂ１及びＢ２は、活物質層（第１の層）１１の圧延処理を行っていない電池で、活物質層１１のスラリー濃度（ペースト固形分濃度）を、電池Ｂ１では４５％に、電池Ｂ２では５１％に調整したものである。
【００５６】
一方、電池Ｂ３〜Ｂ５は、活物質層１１の圧延処理を行った電池で、圧延処理にける圧力を、電池Ｂ５における圧力（２０００Ｎ（２０４ｋｇｆ）／ｃｍ）を基準に、電池Ｂ３では２０％に、電池Ｂ４では５０％に、電池Ｂ５では１００％にしたものである。
【００５７】
なお、浸透距離Ｌは、図４（ａ）〜（ｄ）に示すように、各電池の断面電子顕微鏡写真を撮影し、それを、活物質（黒鉛）と、金属酸化物（ＬＴＯ）とに二値化して、活物質層１１の表面から、ＬＴＯが活物質層１１の内部まで浸透した距離を実測して求めた。また、体積比率は、二値化したデータから、長さ０．５ｍｍの範囲を、３箇所に亘って、領域１１Ａにおける黒鉛の占める割合を計算し、その平均を求めた。ここで、図４（ａ）〜（ｄ）は、それぞれ、電池Ｂ５、Ｂ４、Ｂ２、Ｂ１の断面電子顕微鏡写真を二値化した図である。
【００５８】
表２に示すように、活物質層１１の圧延処理を行っていない電池Ｂ１、Ｂ２では、５００サイクル後の直流抵抗は、１００ｍΩ以下で、サイクル特性（容量維持率）は８５％以上であった。そして、このときの浸透距離Ｌは２０μｍ以上、体積比率は３０％以上であった。
【００５９】
これに対して、活物質層１１の圧延処理を行った電池Ｂ３〜５では、５００サイクル後の直流抵抗は、１２７ｍΩ以上で、サイクル特性（容量維持率）は７９％以下であった。そして、このときの浸透距離Ｌは１４μｍ以下、体積比率は２５％以下であった。
【００６０】
以上の結果から、活物質層１１の圧延を行っていない電池Ｂ１、Ｂ２では、ＬＴＯの活物質層１１内への浸透が十分に行われ、これにより、領域Ａにおける黒鉛とＬＴＯとの混在が十分に図られ、その結果、アンカー効果が十分に発揮されたことによって、サイクル特性が向上したことが分かる。
【００６１】
すなわち、本発明の方法で形成した負極２では、ＬＴＯ（金属酸化物）の一部が、活物質層（第１の層）１１の内部に十分に浸透しており、典型的には、ＬＴＯの活物質層１１内への浸透距離Ｌは、２０μｍ以上であることが好ましい。また、活物質層１１の表面から、浸透距離Ｌまでの領域１１Ａにおいて、黒鉛（活物質）の占める体積比率は、典型的には、３０％以上であることが好ましい。
【００６２】
なお、ＬＴＯの活物質層１１内部への浸透距離Ｌは、活物質層１１の膜厚に対する比率として捉えることができる。領域１１Ａの活物質層１１に占める割合が増えると、アンカー効果が期待できないからである。従って、本発明の方法で形成した負極２では、ＬＴＯの活物質層１１内部への浸透距離Ｌは、典型的には、活物質層１１の膜厚（１００μｍ）に対して２０％以上であることが好ましい。
【００６３】
また、領域１１Ａにおいて、黒鉛（活物質）の占める体積比率が大きすぎると、逆にアンカー効果が低下するため、領域１１Ａにおいて、黒鉛（活物質）の占める体積比率は、典型的には、３０〜５０％の範囲にあることが好ましい。
【００６４】
ところで、本発明では、アンカー効果によって、活物質層１１と保護層１２との界面抵抗が低減され、その結果、活物質層１１と保護層１２との間で、電子やリチウムイオンの移動がスムーズに行われて、サイクル特性の向上が図られる。従って、このような効果は、電子やリチウムイオンの移動が低下する低温環境において、より顕著に発揮される。
【００６５】
表３は、表２に示した電池Ｂ１〜Ｂ５と同じ電池を用いて、０℃の低温環境における直流抵抗、及びサイクル特性を評価した結果を示した表である。
【００６６】
【表３】
2013073928.tif 000005
【００６７】
表３に示すように、活物質層１１の圧延処理を行っていない電池Ｂ１、Ｂ２は、５００サイクル後の直流抵抗、及びサイクル特性（容量維持率）が、活物質層１１の圧延処理を行った電池Ｂ３〜Ｂ５に比べて、大幅に改善されているのが分かる。
【００６８】
図５は、本実施形態における負極２を用いたリチウムイオン二次電池１００の構成を示した断面図である。
【００６９】
図５に示すように、正極１と負極２とがセパレータ３を介して捲回された電極群４が、非水電解液（不図示）とともに、電池ケース７に収容されている。正極１は、正極リード５を介して正極端子を兼ねる封口体８に接合され、負極２は、負極リード６を介して負極端子を兼ねる電池ケース７の底部に接合されている。そして、電池ケース７の開口部は、ガスケット９を介して、封口体８で封口されている。
【００７０】
本実施形態において、負極２以外のリチウムイオン二次電池１００を構成する他の構成要素については、特に制限はなく、通常使用される部材等を用いることができる。
【００７１】
以上、本発明を好適な実施形態により説明してきたが、こうした記述は限定事項ではなく、もちろん、種々の改変が可能である。例えば、上記実施形態においては、負極２は、集電体１０の片面に活物質層１１及び保護層１２を形成したが、集電体１０の両面に形成してもよい。
【産業上の利用可能性】
【００７２】
本発明は、自動車、電動バイク又は電動遊具等の駆動用電源として有用である。
【符号の説明】
【００７３】
１      正極 
２      負極 
３      セパレータ 
４      電極群 
５      正極リード 
６      負極リード 
７      電池ケース 
８      封口体 
９      ガスケット 
１０    集電体 
１１    活物質層（第１の層） 
１１Ａ  領域 
１２    保護層（第２の層）
１００  リチウムイオン二次電池 
【図１】
2013073928.tif 000006
【図２】
2013073928.tif 000007
【図３】
2013073928.tif 000008
【図４】
2013073928.tif 000009
【図５】
2013073928.tif 000010